Patent PL-181856-B1 (PL)
Inventor: RETTENBACHER MARKUS
IPC: B29C48/14
Filed: 1994-07-29
Abstract: 1 Material termoplastyczny do formowania, zawierajacy czastki co najmniej jednego roslinnego materialu wlóknistego osadzone w matrycy z co najmniej jednego biopolimeru, tworzacego zel-stop oraz dalsze dodatki, znamienny tym, ze jest zasadniczo lity, ewentualnie zgeszczony, calkowita zawartosc wody wynosi od 3 do 18, korzystnie od 4 do 12% wagowych, a w matrycy z co najmniej jednego biopolime- ru, tworzacego zel-stop zawiera czastki roslinnego materialu wlóknistego o dlugosci od 0,05 do 35 mm, przynajmniej czesciowo impregno- wane co najmniej jednym kwasem zywicznym, ewentualnie w mieszaninie z kwasem tluszczowym, przy czym kwas zywiczny wybrany jest z grupy obejmujacej kwasy zywiczne, otrzymywane w procesie przetwarzania zywic naturalnych, pochodne kwasów zywicznych, kwasy zywiczne modyfikowane, a w szczególnosci oparte na diterpenach i/lub triterpenach, twarde zywice, miekkie zywice (balsamy) i/lub kalafo- nie, zawierajace wskazane kwasy zywiczne jako glówny skladnik, oraz ewentualnie jako dalsze dodatki, tluszcz, olej i/lub wosk, ograni- czajace rozszerzanie alkohole wielowodorotlenowe i/lub sole, barwniki, wypelniacze, garbniki, plastyfikatory i/lub biocydy i/lub skladniki utwardzalne na goraco, modyfikatory skrobi i/lub bialek, skladniki zwiekszajace wodoodpornosc 16 Sposób wytwarzania materialu termoplastycznego do formowania, zasadniczo litego, opartego na roslinnym materiale wlóknistym 1 biogenicznym materiale matrycy, znamienny tym, ze najpierw przygotowuje sie mieszanine skladników skrobi i/lub bialka, korzystnie w ilosci 15-45% wagowych, roslinnego materialu wlóknistego, ewentualnie ogrzanego do temperatury 220°C, w postaci czastek o dlugosci od 0,05 do 35 mm, korzystnie w ilosci 40-80% wagowych, co najmniej jednego kwasu zywicznego oraz od 3 do 18% wagowych wody i ewentu- alnie dalszych dodatków, a nastepnie w podwyzszonej temperaturze pod podwyzszonym cisnieniem z powyzszej mieszaniny wytwarza sie zel-stop, z co najmniej czesciowa impregnacja ewentualnie ogrzanego materialu wlóknistego kwasem zywicznym oraz ewentualnie dalszy- mi skladnikami - na drodze co najmniej jednoetapowego mieszania i zgeszczania, w którym ogranicza sie rozszerzanie wytworzonego zelo- stopu, korzystnie przez co najmniej jedno z nastepujacych dzialan przez wprowadzenie dodatków ograniczajacych rozszerzanie, wytwarza- nie zelo-stopu w temperaturze bliskiej lub nizszej niz temperatura wrzenia wody w warunkach mieszania i zgeszczania, zmniejszanie szyb- kosci wyplywu masy zelo-stopu, stosowanie zwiekszonego przekroju wylotu dyszy przy mieszaniu i zgeszczaniu - otrzymujac z wytworzonego zelo-stopu zasadniczo lity, meporowaty material termoplastyczny do formowania, ewentualnie w postaci granulek, po czym ewentualnie - w jednym lub kilku dalszych etapach, wytworzony zasadniczo lity, meporowaty material termoplastyczny do formowania, ewentualnie po przejsciowym skladowaniu i/lub kondycjonowaniu i/lub transportowaniu i/lub zewnetrznej obróbce poliolem, korzystnie glicerolem - przetwarza sie w co najmniej jednym etapie obróbki termoplastycznej pod cisnieniem do 1200 x 105 Pa, z jednoczesna supresja procesów rozszerzania, a otrzymany produkt ewentualnie poddaje sie co najmniej jednemu dodatkowemu etapowi obróbki termoplastycznej 1 co najmniej jednemu etapowi obróbki skrawaniem i/lub obróbki bez skrawania PL